(57)【要約】【課題】理想的な機能勾配を有する塗布膜の形成が容易となる溶液塗布方法を提供すること。【解決手段】被塗布材上の塗布領域に機能勾配を形成する溶液塗布方法であって、  前記塗布領域は複数の分割塗布領域に区分されており、各分割塗布領域に応じて溶液を選択し、前記選択した溶液を単位面積当たりの塗布量を変化させながら前記分割塗布領域に塗布することを特徴とする溶液塗布方法。【選択図】図５
2013257291.tif 000002
【特許請求の範囲】
【請求項１】
被塗布材上の塗布領域に機能勾配を形成する溶液塗布方法であって、
前記塗布領域は複数の分割塗布領域に区分されており、各分割塗布領域に応じて溶液を選択し、前記選択した溶液を単位面積当たりの塗布量を変化させながら前記分割塗布領域に塗布することを特徴とする溶液塗布方法。
【請求項２】
前記分割塗布領域に応じて少なくとも２種類の溶液を選択する請求項１に記載の溶液塗布方法。
【請求項３】
前記溶液は、ｐＨ緩衝溶液である請求項１または２に記載の溶液塗布方法。
【請求項４】
各分割塗布領域に対してｐＨ値が最も近い２種類のｐＨ緩衝溶液を選択し、選択されたｐＨ緩衝溶液の組は、隣接した分割塗布領域のｐＨ緩衝溶液のｐＨ値が最も近くなるように選択される請求項３に記載の溶液塗布方法。
【請求項５】
ｐＨ勾配が一方向に向かって常に上昇または下降するようにｐＨ緩衝溶液を塗布する請求項３または４に記載の溶液塗布方法。
【請求項６】
各分割塗布領域に応じた塗布すべき２種類のｐＨ緩衝溶液を選択し、各分割塗布領域に対して、選択した２種類のｐＨ緩衝溶液の単位面積当たりの塗布量合計が前記塗布領域全体に亘って均一であり、かつ選択した２種類のｐＨ緩衝溶液の単位面積当たりの塗布量の比率が変化するように、選択した２種類のｐＨ緩衝溶液を塗布する請求項３〜５のいずれか１つに記載の溶液塗布方法。
【請求項７】
前記ｐＨ緩衝溶液の塗布が、インクジェット装置を用いて行われる請求項１〜６のいずれか１つに記載の溶液塗布方法。
【請求項８】
請求項１〜７のいずれか１つに記載の溶液塗布方法を用いて被塗布材上にモノマーを含有する溶液を塗布する工程と、
前記被塗布材上に塗布したモノマーを含有する溶液をゲル化する工程とを含む電気泳動用試験具の製造方法。
【請求項９】
複数の溶液に個別に対応した複数の吐出部を備え、
請求項１〜７のいずれか１つに記載の溶液塗布方法に基づいて、各分割塗布領域に応じて選択された溶液を各吐出部から吐出して被塗布材上に塗布するように構成された溶液塗布装置。
【請求項１０】
前記吐出部が、インクジェットヘッドからなる請求項９に記載の溶液塗布装置。
【請求項１１】
モノマーを含有する複数の溶液に個別に対応した複数の溶液吐出部と、重合剤を吐出する重合剤吐出部とを備え、
請求項１〜７のいずれか１つに記載の溶液塗布方法に基づいて、各分割塗布領域に応じて選択されたモノマーを含有する溶液を各溶液吐出部から吐出して被塗布材上に塗布すると共に、被塗布材上に塗布されたモノマーを含有する溶液の塗布膜上に重合剤吐出部から重合剤を吐出して前記塗布膜をゲル化させるように構成された電気泳動用試験具の製造装置。
【請求項１２】
前記溶液吐出部および重合剤吐出部が、インクジェットヘッドからなる請求項１１に記載の電気泳動用試験具の製造装置。
【請求項１３】
被塗布材上にゲルが固定されてなる電気泳動用試験具であって、
前記ゲルは複数の領域に区分され、前記領域内で前記ゲルを形成するゲル材料の配合比率が変化していることを特徴とする電気泳動試験具。
【発明の詳細な説明】
【技術分野】
【０００１】
本発明は、溶液塗布方法および電気泳動用試験具の製造方法に関する。
【背景技術】
【０００２】
電気泳動法は、溶液またはこれに浸漬した親水性の支持体などの媒体に電圧をかけることによって、該媒体中の荷電物質がその電荷に応じて電界中を移動する現象を利用した分離分析法である。特に、媒体としてゲルを用いる電気泳動（ゲル電気泳動法）は、タンパク質および核酸のような生体高分子を分離する手法として、生化学、分子生物学などの生命科学分野や臨床検査の分野などにおいて広く利用されている。
【０００３】
タンパク質の電気泳動法には、主として、タンパク質の大きさ（分子量）により分離する方法と、電荷（等電点）により分離する方法とがある。分子量による分離には、ポリアクリルアミドゲルを用いて、ドデシル硫酸ナトリウム（SDS）の存在下で行う電気泳動（SDS-PAGE法）が広く利用されている。SDS-PAGE法では、タンパク質は一定の割合でSDSと結合してその電荷密度が一定となり、この状態でタンパク質が網目状構造を有するポリアクリルアミド中を移動することで、タンパク質は分子ふるい効果により、その分子量に応じて分離される。
【０００４】
等電点による分離には、pH勾配の存在下で行う電気泳動（等電点電気泳動法）が利用されている。等電点電気泳動法では、pH勾配中で、タンパク質が自身の等電点と等しいpHの位置に集まることによって、タンパク質が分離される。等電点電気泳動法の媒体として、従来は両性担体が用いられていたが、近年では、通電中にpH勾配が崩れることのない固定化pH勾配（Immobilized pH Gradient：IPG）ゲルがよく用いられている。
【０００５】
近年では、生物が有する全タンパク質の構造および機能を網羅的に解析することを目的とするプロテオーム解析の一環として、上記の２つの電気泳動法を組み合わせた二次元電気泳動法が利用されている。二次元電気泳動法では、一次元目に等電点電気泳動が行われ、続く二次元目にSDS-PAGEが行われる。これにより、数千種類ものタンパク質を高い分解能で一挙に分離することが可能となった。
【０００６】
このように、ゲル電気泳動法はタンパク質などの生体高分子の分離分析に不可欠な手法であるが、いずれの電気泳動法においても分析の精度および再現性は、用いるゲルの品質によるところが大きい。したがって、当該分野においては、分解能の高いゲルを搭載した電気泳動用試験具を安定して製造可能な技術の開発が望まれている。
【０００７】
例えば、特許文献１には、濃度が異なる２種類のゲル原液を撹拌槽で混合し、その混合液をゲル容器内へ底部から導入してゲル化（重合）させることにより濃度勾配を有するゲルシートを作製する方法が開示されている。この場合、ゲル容器内へ導入する混合液中の各ゲル原液の割合を変化させることによって、所定の濃度勾配を有するSDS-PAGE用ゲルシートが得られる。また、特許文献１に記載のグラジェントメイカーを用い、ｐＨが異なる２種類のゲル原液を撹拌槽で混合し、その混合液をゲル容器内へ底部から導入してゲル化させることによりｐＨ勾配を有するゲルシートを作製することができる。この場合、ゲル容器内へ導入する混合液中の各ゲル原液の割合を変化させることによって、所定のｐＨ勾配を有するゲルシートが得られ、このゲルシートをｐＨ勾配方向に所定の幅で切断して細長いプレート上に貼り付けることにより、等電点電気泳動用のゲルプレートが得られる。
【０００８】
特許文献１に記載のゲルプレート製造方法では、ゲル容器内での濃度勾配またはｐＨ勾配の管理が難しく、安定した品質のゲルプレートが得られ難いという面があった。そこで、濃度勾配またはｐＨ勾配を精度よく管理できる技術として、プレート上にモノマー溶液を塗布するゲルプレート製造方法が特許文献２に開示されている。すなわち、プレート上に液たまりを形成し、液たまりにモノマー溶液を吐出した後、重合開始剤を塗布して塗布膜をゲル化させることにより、基材上にゲル層を形成する。この場合、濃度またはｐＨが異なる２種類のモノマー溶液を混合比率を変化させながら混合して液たまりに塗布することにより、所定の濃度勾配を有するSDS-PAGE用ゲルプレートまたは所定のｐＨ勾配を有する等電点電気泳動用のゲルプレートが得られる。
【先行技術文献】
【特許文献】
【０００９】
【特許文献１】特開昭６２−１６７４５９号公報
【特許文献２】特開２０１２−２７３９号公報
【発明の概要】
【発明が解決しようとする課題】
【００１０】
特許文献２のｐＨ勾配の形成方法は、ｐＨ溶液の塗布量勾配によりpＨ勾配を形成する方法であるといえる。一般的に、溶液の塗布量勾配によって機能勾配を形成する場合は、下記の問題がある。例として、機能勾配としてモノマー濃度勾配を形成する場合について説明する。例えば、濃度の最小値と最大値の比が１００倍であるようなモノマー濃度勾配を同一濃度の塗布溶液で形成する場合は、濃度が最大値となる個所の塗布量が、濃度が最小値となる個所の塗布量の１００倍となるように、個所によって塗布量が極端に大きく変化するように塗布量を制御する必要がある。しかし、一般にこのように極端に大きく塗布量が変化するように制御することは困難である。
【００１１】
上記の問題は、指標としてイオン濃度の対数値を用いるｐＨ勾配を形成する場合は、一般に濃度の変化が極めて大きく、それに伴って塗布量の変化を大きくする必要があるため、より顕著となる。特許文献２のｐＨ勾配の形成方法では、例えば、ｐＨ３の強酸性モノマー溶液とｐＨ１０の強塩基性モノマー溶液を調製し、強酸性モノマー溶液と強塩基性モノマー溶液とを個別に基材上に塗布する。この際、強酸性および強塩基性モノマー溶液の単位面積当たりの塗布量の合計を一定とし、かつ各溶液の塗布量の比率を変化させながら基材上に１回塗布することにより、一方向にｐＨ勾配を有する塗布膜を形成する。
【００１２】
ｐＨ値が大きく異なる２種類のモノマー溶液を用いてｐＨ３〜１０の広範囲のｐＨ勾配を有する塗布膜を形成する場合、モノマー溶液の吐出量および吐出位置の精度が僅かでもずれると、ｐＨ値（特に中性付近）の大きなブレに繋がり、塗布膜のｐＨ勾配が理想的状態から大きく逸脱してしまう。したがって、その後のゲル化工程を経て得られるゲル層は、理想的状態から大きく逸脱したｐＨ勾配を有するゲル層となるため、高精度かつ信頼性の高い等電点電気泳動を行うことが困難となる。
【００１３】
また、ｐＨ値が大きく異なる２種類の溶液を基材上に塗布してｐＨ勾配を形成する方法は、理想的なｐＨ勾配の再現性が困難である。さらに、塩基性側におけるｐＨ３緩衝溶液に起因してゲル化が阻害され、ゲル化の不均一が生じるという問題や、pH緩衝溶液材料は高価であるにも関わらず、塩基性側においてｐＨ３緩衝溶液が使用され、酸性側においてｐＨ１０緩衝溶液が使用されることでコストアップとなるという問題がある。
【００１４】
本発明は、このような課題を鑑みてなされたものであり、理想的な機能勾配を有する塗布膜の形成が容易となる溶液塗布方法を提供する。さらに、本発明は、高精度かつ信頼性の高い電気泳動を行うことができる試験具を前記溶液塗布方法に基づいて製造する方法等を提供することを目的とする。
【課題を解決するための手段】
【００１５】
かくして、本発明によれば、被塗布材上の塗布領域に機能勾配を形成する溶液塗布方法であって、前記塗布領域は複数の分割塗布領域に区分されており、各分割塗布領域に応じて溶液を選択し、前記選択した溶液を単位面積当たりの塗布量を変化させながら前記分割塗布領域に塗布する溶液塗布方法が提供される。
【発明の効果】
【００１６】
本発明の溶液塗布方法は、ｐＨ値、濃度等が異なる溶液を用い、被塗布材における各分割塗布領域に選択した溶液を塗布する方法であり、１つの分割塗布領域に対応する溶液としてｐＨ値、濃度等の性質が近い溶液を選択し、さらには、隣接する２つの分割塗布領域に対応する各溶液として性質が近い溶液を選択することができる。
よって、各分割塗布領域におけるｐＨ勾配や濃度勾配等を形成するために必要な塗布量の変化を緩やかにすることができる。この結果、各分割塗布領域において機能勾配を形成するために必要な塗布量の変化が小さくなり、塗布量の制御が容易になり、機能勾配精度を向上させることができる。特に、通常の塗布方法ではわずかな塗布量のばらつきで機能勾配が大きくずれてしまう低濃度領域（機能勾配がｐＨ勾配の場合は中性近傍の領域に該当する）において、塗布量のばらつきによる勾配のブレが抑制でき、機能勾配が理想的な状態で塗布膜内に形成され易くなる。
したがって、本発明の溶液塗布方法によれば、理想的な機能勾配を有するゲル層を再現性よく容易に形成することができ、高精度かつ信頼性の高い電気泳動を行うことができる電気泳動用試験具を製造することが可能となる。
【００１７】
また、本発明の溶液塗布方法によれば、ｐＨ勾配を有する塗布膜を形成する場合、塩基性側で強酸性緩衝溶液を使用し、酸性側で強塩基性緩衝溶液を使用し、中性側で高濃度の強酸性および強塩基性緩衝溶液を大量に使用するといった無駄を省くことができるため、ｐＨ緩衝材の使用量を低減してコストダウンすることができる。
さらに、塩基性側で強酸性緩衝溶液を使用することがなくなるため、塩基性側における強酸性緩衝溶液に起因してゲル化が阻害され、ゲル化の不均一が生じるという問題も無くなる。
【図面の簡単な説明】
【００１８】
【図１（Ａ）】本発明の溶液塗布方法に基づく電気泳動用試験具の製造方法で製造された試験具の実施形態１を示す斜視図である。
【図１（Ｂ）】図１（Ａ）の電気泳動用試験具におけるゲル層を乾燥した後の保存可能な状態を示す斜視図である。
【図２】実施形態１または２の電気泳動用試験具を製造することができる装置を示す構成図である。
【図３】図２の製造装置におけるインクジェットヘッドを下方から見た概略底面図である。
【図４】図２の製造装置におけるインクジェットヘッドのノズル孔群を示す拡大図である。
【図５】本発明の実施形態１における溶液塗布方法での塗布状況を説明する概念図である。
【図６】本発明の実施形態２における溶液塗布方法での塗布状況を説明する概念図である。
【図７（Ａ）】図２の製造装置を用いて基材へｐＨ緩衝溶液を塗布する状態を示す第１の説明図である。
【図７（Ｂ）】図７（Ａ）から引き続くｐＨ緩衝溶液の塗布状態を示す説明図である。
【図７（Ｃ）】図７（Ｂ）から引き続くｐＨ緩衝溶液の塗布状態を示す説明図である。
【図８（Ａ）】図７（Ｃ）から引き続くｐＨ緩衝溶液の塗布状態を示す説明図である。
【図８（Ｂ）】図８（Ａ）から引き続くｐＨ緩衝溶液の塗布状態を示す説明図である。
【図８（Ｃ）】図８（Ｂ）から引き続く重合開始剤の塗布状態を示す説明図である。
【発明を実施するための形態】
【００１９】
本発明の溶液塗布方法は、被塗布材上の塗布領域に機能勾配を形成する溶液塗布方法であって、前記塗布領域は複数の分割塗布領域に区分されており、各分割塗布領域に応じて溶液を選択し、前記選択した溶液を単位面積当たりの塗布量を変化させながら前記分割塗布領域に塗布する。
ここで、「機能勾配」とは、ｐＨ勾配、モノマー濃度勾配等の、塗布溶液の濃度勾配により被塗布材上の塗布領域に形成した物性機能に関する量の勾配を意味する。
【００２０】
上述のように、本発明の溶液塗布方法は、選択した溶液を、単位面積当たりの塗布量を変化させながら各分割塗布領域に塗布する。この例として、機能勾配としてｐＨ勾配を形成する場合について説明すると、被塗布材の塗布領域全面に予め配置した一定のpＨをもつベース溶液上に、上記の溶液のｐＨと異なるｐＨをもつ１種類のｐＨ緩衝溶液を選択し、上記一定のpＨをもつ溶液上に上記選択した溶液を塗布量を変化させながら塗布する。例えば、ベース溶液よりも酸性のｐＨ緩衝溶液を選択した場合、該選択した酸性ｐＨ緩衝溶液の塗布量を変化させながら塗布した場合、塗布量が多いほどベース溶液のｐＨが酸性側にシフトする。ベース溶液よりも塩基性の溶液を選択した場合も同様である。よって、上記の塗布方法により塗布対象の塗布前のｐＨからのｐＨのシフト量に勾配をもたせることができるためｐＨ勾配を形成することができる。
【００２１】
本発明の溶液塗布方法は、次の（１）〜（６）のようにしてもよい。
（１）前記分割塗布領域に応じて少なくとも２種類の溶液を選択してもよい。このようにすれば、各分割塗布領域において機能勾配を形成するために必要な塗布量の変化がさらに小さくなり、塗布量の制御がより容易になり、機能勾配精度をさらに向上させることができる。
【００２２】
（２）各分割塗布領域に塗布する溶液は、ｐＨ緩衝溶液であってもよい。この場合、ｐＨ勾配を有する塗布膜を形成することができ、さらには、等電点電気泳動用試験具（ゲルプレート）を製造することが可能となる。
【００２３】
（３）各分割塗布領域に対してｐＨ値が最も近い２種類のｐＨ緩衝溶液を選択し、選択されたｐＨ緩衝溶液の組は、隣接した分割塗布領域のｐＨ緩衝溶液のｐＨ値が最も近くなるように選択されてもよい。このようにすれば、滑らかなｐＨ勾配を有する塗布膜を形成することができる。
【００２４】
（４）ｐＨ勾配が一方向に向かって常に上昇または下降するようにｐＨ緩衝溶液を塗布してもよい。例えば、塗布膜を酸性側から塩基性側へ向かって形成する場合、ｐＨ勾配の途中でｐＨ値が４、６、５となるような箇所（ｐＨ値が突出した箇所）がなく、ｐＨ値が４、５、６というように常に上昇するようにｐＨ緩衝溶液を塗布する。塗布膜を塩基性側から酸性側へ向かって形成する場合は、ｐＨ勾配の途中でｐＨ値が５、６、４となるような箇所（ｐＨ値が突出した箇所）がなく、ｐＨ値が６、５、４というように常に下降するようにｐＨ緩衝溶液を塗布する。このようにしても、滑らかなｐＨ勾配を有する塗布膜を形成することができる。
【００２５】
（５）各分割塗布領域に応じた塗布すべき２種類のｐＨ緩衝溶液を選択し、各分割塗布領域に対して、選択した２種類のｐＨ緩衝溶液の単位面積当たりの塗布量合計が前記塗布領域全体に亘って均一であり、かつ選択した２種類のｐＨ緩衝溶液の単位面積当たりの塗布量の比率が変化するように、選択した２種類のｐＨ緩衝溶液を塗布してもよい。
このようにすれば、被塗布材の塗布領域全体に亘って均一な厚さの塗布膜（表面に凹凸がない塗布膜）を形成することができる。また、各分割塗布領域に対応する各ｐＨ緩衝溶液にモノマーが含まれていた場合でも、モノマーの濃度分布が均一な塗布膜を形成することができる。
【００２６】
（６）前記ｐＨ緩衝溶液の塗布が、インクジェット装置を用いて行ってもよい。インクジェット装置を用いれば、得ようとする塗布膜の形成領域、膜厚、ｐＨ勾配等を容易かつ高精度に制御することができる。
【００２７】
本発明の別の観点によれば、前記溶液塗布方法を用いて被塗布材上にモノマーを含有する溶液を塗布する工程と、
前記被塗布材上に塗布したモノマーを含有する溶液をゲル化する工程とを含む電気泳動用試験具の製造方法が提供される。
【００２８】
また、本発明のさらに別の観点によれば、複数の溶液に個別に対応した複数の吐出部を備え、
前記溶液塗布方法に基づいて、各分割塗布領域に応じて選択された溶液を各吐出部から吐出して被塗布材上に塗布するように構成された溶液塗布装置が提供される。
この場合、前記吐出部が、インクジェットヘッドからなるのもよい。
【００２９】
また、本発明のさらに別の観点によれば、モノマーを含有する複数の溶液に個別に対応した複数の溶液吐出部と、重合剤を吐出する重合剤吐出部とを備え、
前記溶液塗布方法に基づいて、各分割塗布領域に応じて選択されたモノマーを含有する溶液を各溶液吐出部から吐出して被塗布材上に塗布すると共に、被塗布材上に塗布されたモノマーを含有する溶液の塗布膜上に重合剤吐出部から重合剤を吐出して前記塗布膜をゲル化させるように構成された電気泳動用試験具の製造装置が提供される。
この場合、前記溶液吐出部および重合剤吐出部が、インクジェットヘッドからなるのもよい。
【００３０】
また、本発明のさらに別の観点によれば、被塗布材上にゲルが固定されてなる電気泳動用試験具であって、
前記ゲルは複数の領域に区分され、前記領域内で前記ゲルを形成するゲル材料の配合比率が変化している電気泳動試験具が提供される。
これにより、高精度かつ信頼性の高い電気泳動を行うことができる。
【００３１】
以下、図面を参照しながら本発明の溶液塗布方法を説明し、この溶液塗布方法に基づく電気泳動用試験具の製造方法および製造装置等について詳説する。なお、本発明は以下の実施形態に限定されるものではない。
【００３２】
（実施形態１）
図１（Ａ）は本発明の溶液塗布方法に基づく電気泳動用試験具の製造方法で製造された試験具の実施形態１を示す斜視図であり、図１（Ｂ）は図１（Ａ）の電気泳動用試験具におけるゲル層を乾燥した後の保存可能な状態を示す斜視図である。
図１（Ａ）に示す等電点電気泳動用試験具ＧＰ1は、基材Ｓ上に蒲鉾状のゲル層Ｇ1が形成されたものである。このゲル層Ｇ1は、緩やかな凸曲面となった上面（基材と反対側の
面）を有している。ゲル層Ｇ1を含水率５％以下に乾燥させることにより、ゲル層Ｇ1が乾燥して乾燥膜Ｄ1となった図１（Ｂ）に示す等電点電気泳動用試験具ＧＰＤ1が得られる。
【００３３】
本発明において、ゲル層Ｇ1の長さおよび幅は、基材の長さおよび幅と同じである。基材の長さおよび幅は特に限定されないが、一例としては、長さは50〜250ｍｍ程度であり、幅は0.5〜5ｍｍ程度である。ゲル層Ｇ1の膜厚は特に限定されないが、例えば、195〜1010μｍ程度である。
このゲル層を乾燥した乾燥膜の膜厚は100μｍ以下に収縮するが、長さおよび幅はほとんど変化しない。
【００３４】
電気泳動用試験具の基材Ｓの形態は、特に限定されるものではなく、例えば、細長プレート、所定形状に成型したチップ等が挙げられる。基材Ｓの材料としては、電気泳動用試験具の基材としての機能が発揮できるものであれば特に限定されず、例えば、石英ガラス、無アルカリガラス等のガラス、ポリエチレンテレフタレート（ＰＥＴ）、ポリメタクリル酸メチル樹脂（ＰＭＭＡ）等の樹脂、アルミナ、低温同時焼成セラミック等のセラミックスなどが挙げられる。また、基材Ｓが疎水性材料からなる場合、基材Ｓにおけるゲル層が形成される面を親水性処理してもよく、これにより基材Ｓに対するモノマー溶液の濡れ性が向上し、モノマー溶液がゲル化したゲル層と基材Ｓとの密着性が向上する。親水性処理としては、硫酸を用いたニトロ化、硝酸を用いたスルホン化、酸素プラズマ処理等が挙げられる。
【００３５】
電気泳動用試験具ＧＰ1のゲル層Ｇ1の材料は、電気泳動用試験具のゲル層としての機能が発揮できるものであれば特に限定されず、例えば、一般的なポリアクリルアミドゲルの材料としては、アクリルアミド（モノマー）、ビスアクリルアミド（架橋剤）、ｐＨ緩衝溶液、テトラメチルエチレンジアミン（ＴＥＭＥＤ：重合促進剤）、過硫酸アンモニウム（ＡＰＳ：重合開始剤）および純水が挙げられる。
【００３６】
本発明において、ゲル層Ｇ1は、ゲル材料液を基材Ｓ上に塗布しゲル化させることにより形成される。この際、予め重合開始剤を添加したゲル材料液（重合開始剤入りゲル材料液）を基材Ｓ上に塗布する場合と、重合開始剤以外の材料を混合したモノマー溶液（重合開始剤を含まないゲル材料液）を基材Ｓ上に塗布した後、この塗布膜上に重合開始剤を塗布する場合があり、本発明ではこれら両方の場合を包含する。
【００３７】
よって、本発明において、「ゲル材料液」とは、特に言及がない限り、予め重合開始剤を添加したゲル材料液、重合開始剤を含まないゲル材料液、および重合開始剤の全てを意味する。以下、「予め重合開始剤を添加したゲル材料液」を「重合開始剤入りゲル材料液」という場合があり、「重合開始剤を含まないゲル材料液」を「モノマー溶液」という場合がある。
【００３８】
本発明において、基材Ｓ上にゲル材料液を塗布する方法は特に限定されず、基材Ｓ上面の所定領域にゲル材料液を塗布できるものであればよく、例えば、ピペッター、ディスペンサー、インクジェット装置等が挙げられる。これらの中でも、高精度に微小液滴を吐出して基材に付着させるインクジェットヘッドを備えたインクジェット装置を用いることが好ましい。インクジェットヘッドを用いれば、細長い基材Ｓの所定領域にも高精度かつ定量的に微小液滴を塗布することができるため、得ようとするゲル層Ｇ1の形成領域、膜厚、ｐＨ勾配および濃度勾配等を容易かつ高精度に制御することができる。
【００３９】
次に、図１（Ａ）に示す試験具ＧＰ1を製造することができる装置について説明し、その後でこの装置を用いて試験具ＧＰ1を製造する方法について説明する。
【００４０】
図２は実施形態１の電気泳動用試験具を製造することができる装置を示す構成図である。この試験具製造装置は、基材Ｓがセットされるステージ１０と、塗布部としてのインクジェット装置３０と、ステージ１０を直線方向に移動させる移動機構４０と、これらを収納する密閉可能なケース５０と、図示しない制御部とを備える。なお、ケース５０には図示しない開閉扉が設けられている。
【００４１】
移動機構４０は、ステージ１０を支持する支持台４０ａを有し、この支持台４０ａが図示しないリニアガイド機構によって直線方向（矢印Ｍ方向）に往復移動可能とされている。
図２において、実線で示された支持台４０ａは待機位置にあり、塗布工程において２点鎖線で示された位置まで支持台４０ａ、ステージ１０および基材Ｓは直進することができる。これにより、ステージ１０上にセットされた基材Ｓは、後述する第１〜第７インクジェットヘッド３１ｂ〜３７ｂの真下を通過する。
【００４２】
インクジェット装置３０は、ｐＨ値が異なる６種類のモノマー溶液Ａ〜Ｆを個別に吐出する第１〜第６溶液吐出部３１〜３６と、重合開始剤Ｇを吐出する重合開始剤吐出部３７と、負圧調整部３８とを備える。モノマー溶液Ａ〜Ｆには、例えば、ｐＨ３．６、４．６、６．２、７．０、８．５、９．３のpH緩衝溶液が含まれている。
【００４３】
第１溶液吐出部３１は、ｐＨ３．６の強酸性モノマー溶液Ａを貯蔵する第１タンク３１ａと、第１インクジェットヘッド３１ｂと、第１タンク３１ａから第１インクジェットヘッド３１ｂへ強酸性モノマー溶液Ａを送る第１パイプ３１ｃとを有し、水頭差を利用して第１タンク３１ａから第１インクジェットヘッド３１ｂへ強酸性モノマー溶液Ａが供給されるように構成されている。
【００４４】
第２〜第６溶液吐出部３２〜３６も、第１溶液吐出部３１と同様に、第２〜第６タンク３２ａ〜３６ａと、第２〜第６インクジェットヘッド３２ｂ〜３６ｂと、第２〜第６タンクから第２〜第６インクジェットヘッドへモノマー溶液Ｂ〜Ｆを送る第２〜第６パイプ３２ｃ〜３６ｃとを有し、水頭差を利用して第２〜第３タンクから第２〜第６インクジェットヘッドへモノマー溶液Ｂ〜Ｆが供給されるように構成されている。なお、第２タンク３２ａにはｐＨ４．６の酸性モノマー溶液Ｂが貯蔵され、第３タンク３３ａにはｐＨ６．２の弱酸性モノマー溶液Ｃが貯蔵され、第４タンク３４ａにはｐＨ７．０の中性モノマー溶液Ｄが貯蔵され、第５タンク３５ａにはｐＨ８．５の塩基性モノマー溶液Ｅが貯蔵され、第６タンク３６ａにはｐＨ９．３の強塩基性モノマー溶液Ｆが貯蔵されている。
【００４５】
重合開始剤吐出部３７は、重合開始剤Ｇを貯蔵する第７タンク３７ａと、第７インクジェットヘッド３７ｂと、第７タンク３７ａから第７インクジェットヘッド３７ｂへ重合開始剤Ｇを送る第７パイプ３７ｃとを有し、水頭差を利用して第７タンク３７ａから第７インクジェットヘッド３７ｂへ重合開始剤Ｇが供給されるように構成されている。
【００４６】
第１〜第７インクジェットヘッド３１ｂ〜３７ｂとしては、サーマルジェット方式、ピエゾジェット方式、静電駆動方式等が挙げられるが、インクジェット装置３０における各液（モノマー溶液Ａ〜Ｆおよび重合開始剤Ｇ）を冷却する場合は、各液に熱を加えるサーマルジェット方式を用いず、ピエゾジェット方式または静電駆動方式を用いることが望ましい。
【００４７】
負圧調整部３８は、第１〜第７タンク３１ａ〜３７ａとパイプ３１ｄ〜３７ｄにて接続されており、第１〜第７タンク３１ａ〜３７ａ内の気圧を管理し、第１〜第７インクジェットヘッド３１ｂ〜３７ｂのノズル孔Ｈ（図４参照）から液が垂れ落ちない所定の圧力となるよう、第１〜第７タンク３１ａ〜３７ａ内を大気圧より低い所定圧で一定になるように調整する。
【００４８】
第１〜第７インクジェットヘッド３１ｂ〜３７ｂは一体化されて１組の吐出ヘッドユニットＵが構成されており、この吐出ヘッドユニットＵは図示しない固定部材にて固定されている。そして、図３に示すように、この基材Ｓの移動軌跡Ｅ上に、第１〜第７インクジェットヘッド３１ｂ〜３７ｂは一列で配置されているが、ヘッド配置順はこの順番に限定されない。なお、実施形態１の場合、基材Ｓの移動方向の上流側から第１〜第７インクジェットヘッド３１ｂ〜３７ｂの順で配置されている。
【００４９】
また、図３と図４に示すように、基材Ｓの移動軌跡Ｅと対向する第１〜第７インクジェットヘッド３１ｂ〜３７ｂの下面には、移動軌跡Ｅの方向と直交する方向に複数のノズル孔Ｈが１列で設けられている。すなわち、１列のノズル孔群ＨＧが、移動軌跡Ｅの方向と直交する方向に、かつ移動軌跡Ｅの幅を超える長さで延びている。ノズル孔径Ｄおよびノズル孔間隔Ｐは特に限定されないが、ノズル孔Ｈの径は10〜100μｍ程度が適当であり、ノズル孔間隔Ｐは100〜200μｍ程度が適当である。なお、ノズル列が直線状に配置されている場合、ヘッド向きを傾けることで見掛け上、ノズル孔間隔を狭くする方法も使用できる。また、第１〜第７インクジェットヘッド３１ｂ〜３７ｂにおいて、ノズル孔群ＨＧは２列以上の複数列で設けられていてもよい。
【００５０】
次に、前記構成を有する試験具製造装置を用いて試験具ＧＰ1を製造する方法の一例について説明するが、等電点電気泳動用試験具ＧＰ1は、本発明の溶液塗布方法に基づく製造方法によって製造することができるため、先ず、溶液塗布方法について説明する。
【００５１】
図５は本発明の実施形態１における溶液塗布方法での塗布状況を説明する概念図である。
本発明の溶液塗布方法では、被塗布材Ｓｘ上の塗布領域全面に一定のpＨをもつベース溶液が予め配置されている。図５において、ベース溶液のｐＨが中性である7.0の場合について説明しているが、ベース溶液のｐＨは上記に限られるものではない。
【００５２】
先ず、被塗布材Ｓｘ上の塗布領域が複数の分割塗布領域に区分される。図５では、被塗布材Ｓｘ上が第１〜第５分割塗布領域I〜Vに区分され、中間の第３分割塗布領域IIIの矢印Ｍ方向の長さは、他の第１、第２、第４および第５分割塗布領域I、II、IV、Vの矢印Ｍ方向の長さの半分である場合を例示している。このとき、第１〜第５分割塗布領域I〜Vにおいて、例えば、第１分割塗布領域側を酸性側に設定し、第３分割塗布領域IIIを中性側に設定し、第５分割塗布領域側を塩基性側に設定することができる。
【００５３】
次に、第１〜第５分割塗布領域I〜Vに応じた塗布すべきベース溶液とｐＨが異なる少なくとも１種類のｐＨ緩衝溶液を選択する。図５では、ｐＨ３．６、４．６、６．２、８．５および９．３の５種類のｐＨ緩衝溶液を用意し、第１分割塗布領域IについてはｐＨ３．６のｐＨ緩衝溶液を選択し、第２分割塗布領域IIについてはｐＨ４．６ｐＨ緩衝溶液を選択し、第３分割塗布領域IIIについてはｐＨ６．２のｐＨ緩衝溶液を選択し、第４分割塗布領域IVについてはｐＨ８．５のｐＨ緩衝溶液を選択し、第５分割塗布領域VについてはｐＨ９．３のｐＨ緩衝溶液を選択した場合を例示している。すなわち、１つの分割塗布領域に対してｐＨ値が近い１種類のｐＨ緩衝溶液を用いる。
そして、第１〜第５分割塗布領域I〜Vに応じて選択した各ｐＨ緩衝溶液を、第１〜第５分割塗布領域I〜Vに溶液塗布装置（例えば、インクジェット装置）を用いて塗布する。
【００５４】
ベース溶液よりも酸性のｐＨ緩衝溶液を選択した分割塗布領域においては、該選択した酸性ｐＨ緩衝溶液の塗布量を変化させながら塗布することにより、塗布量が多い箇所ほどベース溶液のｐＨが酸性側にシフトするため、ｐＨ勾配が形成される。ベース溶液よりも塩基性のｐＨ緩衝溶液を選択した分割塗布領域においても同様である。よって、上記の塗布方法により塗布対象の塗布前のｐＨからのｐＨのシフト量に勾配をもたせることができるため、ｐＨ勾配を形成することができる。
【００５５】
このようにして、被塗布材Ｓｘの隣接する各分割塗布領域にｐＨ値の近い１種類のｐＨ緩衝溶液を塗布することにより、塗布領域を分割しないで全体を同一のｐＨ緩衝溶液を塗布する場合に比べて、各分割塗布領域における塗布量の変化を緩やかにすることができる。この結果、塗布量の制御が容易になり、機能勾配精度を向上させることができる。特に、通常の塗布方法ではわずかな塗布量のばらつきで機能勾配が大きくずれてしまう中性領域において、塗布量のばらつきによる勾配のブレが抑制でき、理想的なｐＨ勾配を有する塗布膜を形成することができる。
【００５６】
なお、図５では、被塗布材Ｓｘ上に所定膜厚の塗布膜を１回の塗布で形成した場合を例示したが、複数回の塗布を繰り返して所定膜厚の塗布膜を形成してもよい。また、図５では、酸性側から塗布した場合を例示したが、塗布の方向は限定されず、塩基性側から塗布してもよい。
【００５７】
（実施形態２）
図６は本発明の実施形態２における溶液塗布方法での塗布状況を説明する概念図である。
本発明の溶液塗布方法では、被塗布材Ｓｘ上の塗布領域に３種類以上の溶液を塗布して塗布領域全体に亘って機能勾配を形成する溶液塗布方法であり、先ず、被塗布材Ｓｘ上の塗布領域が複数の分割塗布領域に区分される。図６では、被塗布材Ｓｘ上が第１〜第５分割塗布領域I〜Vに区分され、中間の第３分割塗布領域IIIの矢印Ｍ方向の長さは、他の第１、第２、第４および第５分割塗布領域I、II、IV、Vの矢印Ｍ方向の長さの半分である場合を例示している。このとき、第１〜第５分割塗布領域I〜Vにおいて、例えば、第１分割塗布領域側を酸性側に設定し、第３分割塗布領域IIIを中性側に設定し、第５分割塗布領域側を塩基性側に設定することができる。
【００５８】
次に、第１〜第５分割塗布領域I〜Vに応じた塗布すべき少なくとも１種類の溶液を３種類以上の溶液のうちから選択する。図６では、ｐＨ３．６、４．６、６．２、７．０、８．５および９．３の６種類のｐＨ緩衝溶液を用意し、第１分割塗布領域IについてはｐＨ３．６および４．６のｐＨ緩衝溶液を選択し、第２分割塗布領域IIについてはｐＨ４．６および６．２のｐＨ緩衝溶液を選択し、第３分割塗布領域IIIについてはｐＨ６．２および７．０のｐＨ緩衝溶液を選択し、第４分割塗布領域IVについてはｐＨ７．０および８．５のｐＨ緩衝溶液を選択し、第５分割塗布領域VについてはｐＨ８．５および９．３のｐＨ緩衝溶液を選択した場合を例示している。すなわち、１つの分割塗布領域に対してｐＨ値が近い２種類のｐＨ緩衝溶液を用いる。
【００５９】
そして、第１〜第５分割塗布領域I〜Vに応じて選択した各ｐＨ緩衝溶液を、第１〜第５分割塗布領域I〜Vに溶液塗布装置（例えば、インクジェット装置）を用いて塗布する。このとき、各分割塗布領域に対して、選択した２種類のｐＨ緩衝溶液の単位面積当たりの塗布量合計が前記塗布領域全体に亘って均一であり、かつ選択した２種類のｐＨ緩衝溶液の単位面積当たりの塗布量の比率が変化するように、選択した２種類のｐＨ緩衝溶液を塗布する。
例えば、第１分割塗布領域Iでは、被塗布材Ｓｘの一端Ｓｘ1側から矢印Ｍ方向の他端側Ｓｘ2へ向かって２種類の緩衝溶液を塗布する際、ｐＨ３．６のｐＨ緩衝溶液の塗布量は徐々に減らし、ｐＨ４．６のｐＨ緩衝溶液の塗布量は徐々に増加させる。このとき、ｐＨ３．６と４．６のｐＨ緩衝溶液の単位面積当たりの塗布量合計は一定である。第２〜第５分割塗布領域II〜Vについても同様である。
【００６０】
このようにして、被塗布材Ｓｘの各分割塗布領域にｐＨ値の近い２種類のｐＨ緩衝溶液を塗布することにより、塗布領域を分割しないで全体を同一のｐＨ緩衝溶液を塗布する場合に比べて、各分割塗布領域における塗布量の変化を緩やかにすることができる。この結果、各分割塗布領域I〜VにおいてｐＨ勾配の大きなブレが低減する。特に、中性付近のｐＨ勾配のブレが抑制され、理想的なｐＨ勾配を有する塗布膜を形成することができる。
【００６１】
なお、図６では、被塗布材Ｓｘ上に所定膜厚の塗布膜を１回の塗布で形成した場合を例示したが、複数回の塗布を繰り返して所定膜厚の塗布膜を形成してもよい。また、図６では、酸性側から塗布した場合を例示したが、塗布の方向は限定されず、塩基性側から塗布してもよい。
【００６２】
等電点電気泳動用試験具ＧＰ1の製造方法では、前記溶液塗布方法を用いて被塗布材Ｓｘ上にモノマーを含有するｐＨ緩衝溶液を塗布する工程と、被塗布材Ｓｘ上に塗布したモノマーを含有するｐＨ緩衝溶液をゲル化する工程とを含む。
以下、前記構成を有する試験具製造装置を用いて試験具ＧＰ1を製造する方法の一例について説明する。
【００６３】
先ず、図２に示すように、待機位置にあるステージ１０上に細長い矩形の基材Ｓをセットする。
次に、所定のプログラムに基づく常温大気圧下での塗布工程が行われる。すなわち、図７（Ａ）〜（Ｃ）および図８（Ａ）〜（Ｃ）に示すように、移動機構４０により支持台４０ａが一方向（矢印Ｍ１方向）に一定速度で移動すると共に、第１〜第６インクジェットヘッド３１ｂ〜３６ｂから微小液滴が吐出して、基材Ｓ上に塗布膜が形成される。
【００６４】
詳しく説明すると、図７（Ａ）に示すように、基材Ｓの一端がインクジェット装置の第１および第２インクジェットヘッド３１ｂ、３２ｂのノズル孔群ＨＧの真下位置まで移動したところで、第１および第２インクジェットヘッド３１ｂ、３２ｂからｐＨ３．６と４．６の酸性モノマー溶液の微小液滴Ｌａ、Ｌｂが吐出されて基材Ｓ上に塗布される。このとき、微小液滴Ｌａの吐出量は徐々に減少し、かつ微小液滴Ｌｂの吐出量は徐々に増加する。すなわち、図６で説明したように、基材Ｓが第１〜第５分割塗布領域に仮想的に区分されており、一端側の第１分割塗布領域Iに、ｐＨ３．６〜４．６の間で傾斜したｐＨ勾配を有する塗布膜Ｌ１が形成される。なお、ステージ１０上に微小液滴Ｌａ、Ｌｂが吐出されないように、第１および第２インクジェットヘッド３１ｂ、３２ｂにおけるノズル孔群ＨＧのうちから微小液滴Ｌａ、Ｌｂを吐出するノズル孔Ｈが選択されており、これについては第２〜第７インクジェットヘッド３２ｂ〜３７ｂでも同様である。
【００６５】
続いて、図７（Ｂ）に示すように、基材Ｓの第２分割塗布領域IIが第２および第３インクジェットヘッド３２ｂ、３３ｂのノズル孔群ＨＧの真下位置まで移動したところで、第２および第３インクジェットヘッド３２ｂ、３３ｂからｐＨ４．６と６．２の酸性モノマー溶液の微小液滴Ｌｂ、Ｌｃが吐出されて基材Ｓ上に塗布される。このとき、微小液滴Ｌｂの吐出量は徐々に減少し、かつ微小液滴Ｌｃの吐出量は徐々に増加する。これにより、基材Ｓの第２分割塗布領域IIに、ｐＨ４．６〜６．２の間で傾斜したｐＨ勾配を有する塗布膜Ｌ２が形成される。
【００６６】
続いて、図７（Ｃ）に示すように、基材Ｓの第３分割塗布領域IIIが第３および第４インクジェットヘッド３３ｂ、３４ｂのノズル孔群ＨＧの真下位置まで移動したところで、第３および第４インクジェットヘッド３３ｂ、３４ｂからｐＨ６．２の酸性モノマー溶液とｐＨ７．０の中性モノマー溶液の微小液滴Ｌｃ、Ｌｄが吐出されて基材Ｓ上に塗布される。このとき、微小液滴Ｌｃの吐出量は徐々に減少し、かつ微小液滴Ｌｄの吐出量は徐々に増加する。これにより、基材Ｓの第３分割塗布領域IIIに、ｐＨ６．２〜７．０の間で傾斜したｐＨ勾配を有する塗布膜Ｌ３が形成される。
【００６７】
続いて、図８（Ａ）に示すように、基材Ｓの第４分割塗布領域IVが第４および第５インクジェットヘッド３４ｂ、３５ｂのノズル孔群ＨＧの真下位置まで移動したところで、第４および第５インクジェットヘッド３４ｂ、３５ｂからｐＨ７．０の中性モノマー溶液とｐＨ８．５の塩基性モノマー溶液の微小液滴Ｌｄ、Ｌｅが吐出されて基材Ｓ上に塗布される。このとき、微小液滴Ｌｄの吐出量は徐々に減少し、かつ微小液滴Ｌｅの吐出量は徐々に増加する。これにより、基材Ｓの第４分割塗布領域IVに、ｐＨ７．０〜８．５の間で傾斜したｐＨ勾配を有する塗布膜Ｌ４が形成される。
【００６８】
続いて、図８（Ｂ）に示すように、基材Ｓの第５分割塗布領域Vが第５および第６インクジェットヘッド３５ｂ、３６ｂのノズル孔群ＨＧの真下位置まで移動したところで、第５および第６インクジェットヘッド３５ｂ、３６ｂからｐＨ８．５と９．３の塩基性モノマー溶液の微小液滴Ｌｅ、Ｌｆが吐出されて基材Ｓ上に塗布される。このとき、微小液滴Ｌｅの吐出量は徐々に減少し、かつ微小液滴Ｌｆの吐出量は徐々に増加する。これにより、基材Ｓの第５分割塗布領域Vに、ｐＨ８．５〜９．３の間で傾斜したｐＨ勾配を有する塗布膜Ｌ５が形成され、基材Ｓ上の塗布領域全体にｐＨ３．５〜９．３の間で傾斜したｐＨ勾配を有する塗布膜Ｌ（図８（Ｃ）参照）が形成される。
【００６９】
その後、図８（Ｃ）に示すように、移動機構の支持台４０ａが逆方向（矢印Ｍ２方向）に移動することにより基材Ｓが同方向に移動し、基材Ｓ上の塗布膜Ｌの端部が第７インクジェットヘッド３７ｂのノズル孔群ＨＧの真下位置まで移動したところで、第７インクジェットヘッド３７ｂから重合開始剤の微小液滴Ｌｇが塗布膜Ｌ上に吐出される。塗布膜Ｌ全体に重合開始剤が塗布されると、第７インクジェットヘッド３７ｂからの微小液滴Ｌｇの吐出が停止し、塗布工程が終了する。なお、このような塗布工程における試験具製造装置の一連の動作は、所定のプログラムに基づいて制御部が各駆動部を制御することにより行われる。
【００７０】
塗布工程後、ケース５０の扉を開けて基材Ｓを取り出し、ゲル化工程用のケース内に収納し、そのケース内で塗布膜のゲル化工程を常温下で行う。なお、常温下でのゲル化完了までには３〜５時間程度の時間を要する。ゲル化完了後は、図１（Ａ）に示すように、四方の端部に丸みを有する蒲鉾形のゲル層Ｇが基材Ｓ上に形成された等電点電気泳動用試験具ＧＰ1が得られる。
【００７１】
そして、この等電点電気泳動用試験具ＧＰ1のゲル層Ｇ1を乾燥することにより、図１（Ｂ）に示す等電点電気泳動試験具ＧＰＤ1が得られる。この乾燥工程において、ゲル層Ｇ1を乾燥する方法は特に限定されず、例えば、ゲル層Ｇ1をヒータにて加熱する、あるいはゲル層Ｇ1に熱風を吹き付けて乾燥する方法が挙げられる。さらに、乾燥工程後に、乾燥膜Ｄ1を−２０℃以下に冷却する冷却工程を行ってもよい。あるいは、乾燥工程および冷却工程の代わりに、フリーズドライ工程を行ってもよい。
このようにして製造された等電点電気泳動用試験具ＧＰＤ1は、基材Ｓの複数の分割領域に対応した複数の領域に区分することができ、各領域はそれぞれ異なる種類のゲル材料から形成されている。また、各領域内のゲルはそれぞれ２種類のゲル材料から形成されており、領域内でゲルを形成するゲル材料の配合比率が変化している。したがって、等電点電気泳動用試験具ＧＰＤ1は、理想的な機能勾配を有し、等電点電気泳動用試験具ＧＰＤ1を使用することで精度の高い等電点泳動を行うことができる。
【００７２】
（他の実施形態）
１．本発明の溶液塗布方法において、被塗布材の塗布領域の分割塗布領域の数は、実施形態１で例示した５分割や実施形態２で例示した６分割に限定されず、得ようとする機能勾配（ｐＨ勾配、モノマー濃度勾配）の精度に応じて４分割以下でも７分割以上でもよい。
【００７３】
２．実施形態１および２では、塗布工程において、基材上に常温状態の塗布膜を形成する場合を例示したが、ペルチェ素子やタンク冷却部を備えた装置を用い、基材上に冷却下で塗布膜を形成してもよい。また、実施形態１および２では、塗布工程において大気下で塗布膜を形成する場合を例示したが、窒素雰囲気下で塗布膜を形成してもよい。
【００７４】
３．実施形態１および２では、モノマー溶液と重合開始剤を個別に基材上へ塗布する場合を例示したが、重合開始剤入りゲル材料液を基材上へ塗布してもよい。この場合、塗布工程中に重合開始剤入りゲル材料液のゲル化が進行しないよう、冷却状態の重合開始剤入りゲル材料液が用いられる。例えば、塗布部において、冷却されたモノマー溶液と冷却された重合開始剤とをノズル付近で混合し、さらにはノズル付近も冷却して吐出前の重合開始剤入りゲル材料液も冷却する。それに加え、基材を冷却してもよい。
【００７５】
４．基材上に予め水膜を形成し、この水膜上に実施形態１または２の如くモノマー溶液と重合開始剤を個別に塗布してもよく、あるいは重合開始剤入りゲル材料液を塗布してもよい。
【産業上の利用可能性】
【００７６】
本発明の溶液塗布方法は、実施形態１および２で説明したようなｐＨ勾配を有する塗布膜およびゲル層を形成するのに好適であるが、これ以外にも、例えば、濃度の異なる２種類の溶液を被塗布材上に塗布して所定の濃度勾配を有する塗布膜を形成する場合にも適用できる。さらには、粒子径の異なる微粒子が溶媒中に分散した２種類の微粒子分散液を被塗布材上に塗布して、大きい粒子径の割合が徐々に増加する粒子径勾配を有する塗布膜を形成する場合にも本発明の溶液塗布方法を適用できる。
【符号の説明】
【００７７】
３１ｂ〜３７ｂ  第１〜第７インクジェットヘッド
Ａ  強酸性モノマー溶液
Ｂ  酸性モノマー溶液
Ｃ  弱酸性モノマー溶液
Ｄ  中性モノマー溶液
Ｄ1  乾燥膜
Ｅ  塩基性モノマー溶液
Ｆ  強塩基性モノマー溶液
Ｇ  重合開始剤
ＧＰ1  使用可能な状態となった等電点電気泳動用試験具（ゲルプレート）
ＧＰＤ1  保存可能な状態となった等電点電気泳動用試験具
Ｇ1  ゲル層
Ｓ  基材
Ｓｘ  被塗布材
Ｉ〜ＶＩ  分割塗布領域
【図１】
2013257291.tif 000003
【図２】
2013257291.tif 000004
【図３】
2013257291.tif 000005
【図４】
2013257291.tif 000006
【図５】
2013257291.tif 000007
【図６】
2013257291.tif 000008
【図７】
2013257291.tif 000009
【図８】
2013257291.tif 000010